(57)【要約】【課題】両面に装飾性を有する、ドア枠材、ドアパネル材、間仕切り材等の内装材、及び外装材等として有用な装飾性発泡積層材を提供する。【解決手段】発泡合成樹脂からなる基材層（Ａ）の両面に、合成樹脂からなる装飾性を有する中間層（Ｂ）、又は更に第２中間層（Ｂ１）、及び透明合成樹脂からなる表面層（Ｃ）を順次積層してなることを特徴とする両面装飾性発泡積層材である。【選択図】        図１
2004314470.tif 000002
【特許請求の範囲】
【請求項１】
発泡合成樹脂からなる基材層（Ａ）の両面に、合成樹脂からなる装飾性を有する中間層（Ｂ）及び透明合成樹脂からなる表面層（Ｃ）を順次積層してなることを特徴とする両面装飾性発泡積層材。
【請求項２】
発泡合成樹脂からなる基材層（Ａ）と、合成樹脂からなり装飾性を有する中間層（Ｂ）との間に、合成樹脂からなり装飾性を有する第２中間層（Ｂ１）を設けた請求項１記載の両面装飾性発泡積層材。
【請求項３】
第２中間層（Ｂ１）が中間層（Ｂ）と基材層（Ａ）との接着性を高める樹脂からなる請求項２記載の両面装飾性発泡積層材。
【請求項４】
第２中間層（Ｂ１）が強化充填材を含有してなる請求項２又は３記載の両面装飾性発泡積層材。
【請求項５】
強化充填材がガラス繊維、炭素繊維、チタン酸カルシウム繊維から選ばれる少なくとも１種である請求項４記載の装飾性発泡積層材。
【請求項６】
基材層（Ａ）がポリエステル樹脂からなる請求項１〜５のいずれか１項に記載の両面装飾性発泡積層材。
【請求項７】
基材層（Ａ）がポリエステル樹脂、第２中間層（Ｂ１）がＡＢＳ樹脂、中間層（Ｂ）がアクリル系樹脂、表面層（Ｃ）がアクリル系樹脂からなる請求項２〜６のいずれか１項に記載の両面装飾性発泡積層材。
【発明の詳細な説明】
【０００１】
【発明の属する技術分野】
本発明は、両面装飾性発泡積層材に関し、更に詳しくは、表裏両面に装飾性を有し、また、深みがあり興趣性に富んだ装飾性を有し、耐衝撃性等の機械的強度や基材層樹脂の自由度に優れ、特に、ドアや間仕切り材、店装用ラック部材等の内装材、及び外装材として好適な両面装飾性発泡積層材に関する。
【０００２】
【従来の技術】
従来、この種の装飾性発泡積層材としては、例えば、（ａ）低発泡熱可塑性合成樹脂からなる基材層、（ｂ）透明または半透明である模様付き合成樹脂層を含む中間層、および（ｃ）透明合成樹脂からなる表面層の少なくとも３層からなる加飾性多層共押出成形体が開示されている（例えば、特許文献１参照）。
また、熱可塑性樹脂を含有する透明な表層用樹脂、薄片状粉末および熱可塑性樹脂を含有する加飾・中層用樹脂組成物ならびに発泡剤を含有する内層用熱可塑性樹脂組成物をそれぞれ別々の押し出し機を用いて溶融状態で合流させ、サイジングダイ内へ共押し出し、前記サイジングダイ内で低発泡一体成形をおこなうことを特徴とする、模様付き発泡成形体の製法が開示されている（例えば、特許文献２参照）。
【０００３】
【特許文献１】
特許第３０２０４７６号公報
【特許文献２】
特許第２９６３０８３号公報
【０００４】
【発明が解決しようとする課題】
しかし乍ら、上記両特許文献に記載の発泡積層材にあっては、いずれも装飾性が片面のみであり、両面に装飾性が求められるドア枠材、ドアパネル材、シャワーブース間仕切り材、店装用ラック部材等には使用できない。これらの材料として使用するには２枚を貼り合わせる必要があり、従って、工数が増加するため生産性が低下するとともにコストアップとならざるを得ない。
【０００５】
また、上記両特許文献に記載の発泡積層材は表面層の下に１層の装飾性を有する中間層を配した構成からなるため、色や模様の装飾性の深みや興趣性に自ら限界がある。
【０００６】
そこで、深みや興趣性に富んだ装飾性を得ようとすると中間層の下の基材層を装飾する必要が生じ、その結果、基材層の色の自由度や樹脂の自由度が制限されることになり、例えば、基材層樹脂として安価な再生樹脂（着色）を使用することが難しくなる。
【０００７】
また、例えば、中間層に含有される薄片状粉末等が少し粒径が大きくなると、表面層に凹凸となって現れたり、ピンホールとなって外観や美観を損なうという問題がある。更に、表面層に凹凸が現れたり、ピンホールが発生すると、外観を著しく損なうばかりでなく、ピンホールにより水分が透過したり貯留されるため、浴室や台所等の水回りの材料として不適当となる。
【０００８】
更に、上記の如き、表面層、装飾性中間層及び基材層からなる構成では耐衝撃性等の機械的強度に限界があり、その用途が制約されざるを得ず、一方、この問題を改善せんとして、中間層にガラス繊維等の補強材を含有させると表面層の外観が悪くなり、商品価値を著しく低下させる。
【０００９】
更に、また、装飾性中間層の樹脂が、表面層と基材層とに接着性の良好なものに限られ、樹脂の自由度が制限されるという問題もある。
【００１０】
本発明は、上記の如き従来の発泡積層材の問題点を改良し、表裏両面に装飾性を有し、更に、深みがあり、興趣性に富み、機械的強度に優れ、樹脂選択の自由度が大きく、再生樹脂の使用も可能な両面装飾性発泡積層材を提供することを目的とする。
【００１１】
【課題を解決するための手段】
本発明者らは上記課題を解決せんとして鋭意研究の結果、発泡基材層（Ａ）の両面に、装飾性を有する中間層（Ｂ）及び表面層（Ｃ）を順次積層してなる両面装飾性発泡積層材が所期の目的を達成し、更に、装飾性層として、中間層の他に第２中間層を設けることにより２つの層の装飾性の重合による、深みがあり、興趣性に富んだ発泡積層材が得られ、樹脂選択の自由度が増し、例えば、基材層として雑色の再生樹脂の使用も可能となり極めて経済的であること、また第２中間層（Ｂ１）として、中間層（Ｂ）と基材層（Ａ）との接着性の良好な樹脂あるいは相溶化剤入り樹脂を用いることにより、中間層（Ｂ）、基材層（Ａ）の樹脂選択の自由度が高められ設計の自由度が増すこと、更には、第２中間層（Ｂ１）に強化充填材を含有せしめることにより、表面層の外観を何ら損なうことなく耐衝撃性等の機械的強度が改善され、かかる機械的強度の要求される両面積層材としても広く利用可能であることを見出し、本発明を完成するに至った。
【００１２】
上記課題を達成するための本発明の請求項１は、発泡合成樹脂からなる基材層（Ａ）の両面に、合成樹脂からなる装飾性を有する中間層（Ｂ）及び透明合成樹脂からなる表面層（Ｃ）を順次積層してなることを特徴とする両面装飾性発泡積層材を内容とする。
【００１３】
本発明の請求項２は、発泡合成樹脂からなる基材層（Ａ）と、合成樹脂からなり装飾性を有する中間層（Ｂ）との間に、合成樹脂からなり装飾性を有する第２中間層（Ｂ１）を設けた請求項１記載の両面装飾性発泡積層材を内容とする。
【００１４】
本発明の請求項３は、第２中間層（Ｂ１）が中間層（Ｂ）と基材層（Ａ）との接着性を高める樹脂からなる請求項２記載の両面装飾性発泡積層材を内容とする。
【００１５】
本発明の請求項４は、第２中間層（Ｂ１）が強化充填材を含有してなる請求項２又は３記載の両面装飾性発泡積層材を内容とする。
【００１６】
本発明の請求項５は、強化充填材がガラス繊維、炭素繊維、チタン酸カルシウム繊維から選ばれる少なくとも１種である請求項４記載の装飾性発泡積層材を内容とする。
【００１７】
本発明の請求項６は、基材層（Ａ）がポリエステル樹脂からなる請求項１〜５のいずれか１項に記載の両面装飾性発泡積層材を内容とする。
【００１８】
本発明の請求項７は、基材層（Ａ）がポリエステル樹脂、第２中間層（Ｂ１）がＡＢＳ樹脂、中間層（Ｂ）がアクリル系樹脂、表面層（Ｃ）がアクリル系樹脂からなる請求項２〜６のいずれか１項に記載の両面装飾性発泡積層材を内容とする。
【００１９】
【発明の実施の形態】
本発明の基材層（Ａ）に用いられる発泡合成樹脂としては、ＰＶＣ樹脂、ＡＢＳ樹脂、ＰＳ樹脂、ＨＩＰＳ樹脂、ＡＳ樹脂、変性ポリフェニレンエーテル樹脂、ポリエチレン樹脂、ポリプロピレン樹脂、ＰＥＴ樹脂等が挙げられ、これらは単独で又は必要に応じ２種以上組み合わせて用いられる。これらの中で、成形性、強靱性、及び経済性等の面からは、ＡＢＳ樹脂、ＰＶＣ樹脂、ＰＳ樹脂が好ましい。
基材層（Ａ）の発泡合成樹脂の発泡倍率は１．２〜４．０倍、好ましくは１．５〜３．５倍程度の所謂低発泡が好ましい。１．２倍未満では軽量性が不十分となり、一方、４．０倍を越えると強度が不十分となる。
発泡剤としては、重炭酸ナトリウム、炭酸アンモニウム、アゾジカルボン酸アミド（ＡＤＣＡ）、オキシビスベンゼンスルホニルヒドラジド（ＯＢＳＨ）等が挙げられ、これらは単独で又は必要に応じ２種以上組み合わせて用いられる。
【００２０】
基材層（Ａ）の厚さは、得られる両面装飾性発泡積層材の用途により一概には規定できないが、通常、３〜２０ｍｍ程度の範囲で適宜決定すればよい。
【００２１】
本発明の装飾性を有する中間層（Ｂ）に用いられる合成樹脂としては、ＰＶＣ樹脂、ＡＢＳ樹脂、ＡＳＡ樹脂、ＡＥＳ樹脂、ＰＳ樹脂、ハイインパクトポリスチレン（ＨＩＰＳ）樹脂、ＡＳ樹脂、ポリエチレン樹脂、ポリプロピレン樹脂、ポリエチレンテレフタレート（ＰＥＴ）樹脂、ＰＭＭＡ、メチルメタクリレート−ブチルアクリレート共重合体、メチルメタクリレート−スチレン共重合体等のアクリル系樹脂、ニトリル樹脂等が挙げられ、これらは単独で又は２種以上組み合わせて用いられる。
【００２２】
中間層（Ｂ）の装飾性は、無機、有機の粉末、金属粉末、染料、顔料等の着色料、木粉、熱硬化性樹脂粉末、有機、無機の繊維等を含有させることによりなされる。
具体的には、炭酸カルシウム、ケイ酸カルシウム、クレー、カオリン、タルク、シリカ、ケイソウ土、雲母、アスベスト、硫酸バリウム、硫酸アルミニウム、硫酸カルシウム、炭酸マグネシウム、二硫化モリブデン、ガラス球、ガラスフレーク、シラスバルーン、グラファイト等の無機粉末、アルミナ、銅等の金属粉末、熱硬化性樹脂（エポキシ樹脂、不飽和ポリエステル樹脂等）などの難溶融性合成樹脂粉末、ガラス繊維、炭素繊維、チタン酸カリウム等が挙げられる。これらは単独で又は２種以上組み合わせて用いられ、これらの種類や形状を組み合わせることにより、御影石や大理石調等様々な模様が発現され、装飾性を発現させることができる。
【００２３】
これらの粉末の粒径は、通常、０．０５〜２．０ｍｍ、好ましくは０．１５〜１．５ｍｍ程度のものが好ましい。０．０５ｍｍ未満では装飾性に乏しく、一方、１．５ｍｍを越えると表面層（Ｃ）に粉末凹凸が現れ外観を損なう場合がある。
中間層（Ｂ）の厚さは、通常、０．２〜１．５ｍｍ程度、好ましくは０．３〜１．０ｍｍ程度である。０．２ｍｍ未満では装飾性に乏しく、一方、１．５ｍｍを越えると、後記する第２中間層（Ｂ１）の装飾性と重合させ、深みのある、興趣に富んだものが得られにくい。尚、基材層（Ａ）を挟んでの表側と裏側とで、装飾性を変えてもよい。
【００２４】
本発明の装飾性を有する第２中間層（Ｂ１）に用いられる合成樹脂としては、上記中間層（Ｂ）に用いられる透明又は半透明の合成樹脂の他、不透明な合成樹脂、例えば、ゴム系を補強した合成樹脂、充填材入り合成樹脂等であってもよい。不透明な合成樹脂を用いる場合は、基材層（Ａ）の樹脂の色が該不透明な樹脂層により隠蔽されて表面層（Ｃ）から視認されることがなく、従って、例えば、着色した樹脂成形品や廃材から再生した着色（雑色）樹脂であっても使用することができる。
【００２５】
また、中間層（Ｂ）と基材層（Ａ）との接着性がないか不十分な場合は、第２中間層（Ｂ１）の樹脂として、これら両層との接着性の良好な樹脂を選択することにより、両層の樹脂の選択の自由度が広がり、設計がし易くなる。例えば、中間層（Ｂ）としてＰＭＭＡ樹脂を用い、基材層（Ａ）としてＰＥＴ樹脂を用いる場合、ＰＭＭＡ樹脂とＰＥＴ樹脂との接着性は不良であるが、ＰＭＭＡ樹脂とＰＥＴ樹脂とに良好な接着性を有するＡＢＳ樹脂を第２中間層（Ｂ１）の樹脂として採用することにより、良好な積層体を得ることができる。
【００２６】
また、第２中間層（Ｂ１）の装飾性は、中間層（Ｂ）と同様にしてなされるが、中間層（Ｂ）の介在により第２中間層（Ｂ１）の粉末等の形状は表面層（Ａ）に直接伝わることが遮断されるので、例えば粉末の場合は、中間層（Ｂ）に用いられる粉末よりも大粒径のものを用いることができ、その結果、中間層（Ｂ）の小粒径に由来する装飾性と重合して、一層深みのある、興趣に富んだ装飾性を発現させることが可能である。
第２中間層（Ｂ１）に用いられる粉末の粒径は、中間層（Ｂ）に用いられる粉末同等でもよいが、上記した如く、大き目のものを用いることにより、大小粒径の重なり合いによる深みのある興趣に富む装飾性が得られるので、好ましくは、１．０〜４．０ｍｍ、より好ましくは１．５〜３．０ｍｍ程度である。
また、第２中間層（Ｂ１）の厚さは、通常、１．０〜５ｍｍ、好ましくは１．５〜３．０ｍｍ程度である。１．０ｍｍ未満では装飾性に乏しく、一方、５ｍｍを越えても効果は変わらず、却って不経済である。
【００２７】
また、第２中間層（Ｂ１）には、各種機能性を高めるための樹脂や添加剤、例えば、耐衝撃性等の機械的強度を高めるためのエラストマー、ゴム、メチルメタクリレート−ブタジエン−スチレン共重合（ＭＢＳ）樹脂、ＡＢＳ、塩素化ポリスチレン、エチレン−ビニルアルコール共重合（ＥＶＡ）樹脂等や、剛性を高めるためにガラス繊維、炭素繊維、チタン酸カリウム繊維等の強化充填材を含有させることもできる。樹脂との密着性を高めるために、強化充填材の表面をカップリング剤で処理することもできる。また、例えばガラス繊維を用いる場合、直径１〜２０μｍ、長さ０．０１〜５．０ｍｍ程度のものが好ましい。繊維長が長過ぎると押出成形性が悪くなり、一方、短か過ぎると強度の程度が不十分となる。
【００２８】
本発明において、第２中間層（Ｂ１）は基材層（Ａ）を挟む表裏両面に設けてもよいし、深みのある、興趣性に富む装飾性や機械的強度等が求められる片面のみに設けてもよい。また、基材層（Ａ）を挟んでの表側と裏側とで装飾性を変えてもよいことは中間層（Ｂ）の場合と同様である。
【００２９】
本発明の表面層（Ｃ）に用いられる透明合成樹脂としては、アクリロニトリル−ブタジエン−スチレン共重合（ＡＢＳ）樹脂、アクリロニトリル−スチレン共重合（ＡＳ）樹脂、アクリレート−スチレン−アクリロニトリル共重合体（ＡＡＳ）樹脂等のアクリル系樹脂、ポリスチレン（ＰＳ）系樹脂、ポリカーボネート、ポリ塩化ビニル（ＰＶＣ）樹脂等が挙げられるが、成形品の光沢、透明性、強度、耐候性、耐水性、耐薬品性、取り扱いの容易さなどから、ポリメチルメタクリレート（ＰＭＭＡ）、メチルメタクリレート−ブチルアクリレート共重合体、メチルメタクリレート−スチレン共重合体等のアクリル系樹脂が好ましい。これらは単独で又は必要に応じ２種以上組み合わせて用いられる。
【００３０】
表面層（Ｃ）の厚さは、通常、０．２〜１．０ｍｍ、好ましくは０．３〜０．８ｍｍである。０．２ｍｍ未満では光沢、透明性、強度、耐候性、耐水性、耐薬品性等の表面層（Ｃ）の効果が十分に発揮されず、一方、１．０ｍｍを越えても効果は変わらず、却って不経済となる。
【００３１】
本発明の基材層（Ａ）、中間層（Ｂ）、第２中間層（Ｂ１）、及び表面層（Ｃ）は、用いる樹脂に通常添加される添加剤、例えば滑剤、軟化剤、無機充填剤、着色剤、耐熱安定剤、帯電防止剤、耐候安定剤、老化防止剤、抗菌剤、防カビ剤等を適宜加えることができる。
【００３２】
上記の如き、基材層（Ａ）、中間層（Ｂ）、第２中間層（Ｂ１）及び表面層（Ｃ）は、それぞれの樹脂組成物を予め押出機にてペレット化した後、５〜７層共押出機により５〜７層積層材とされる。
【００３３】
本発明の両面装飾性発泡積層材は、表裏両面に装飾性を有し、また第２中間層（Ｂ１）を設けた場合は、中間層（Ｂ）の装飾性と第２中間層（Ｂ１）の装飾性とが重なり合って相互に作用し合うことにより、深み及び興趣性に富み、また第２中間層（Ｂ１）に強化充填材を充填した場合は、機械的強度に優れたものとなり、ドア枠材、ドアパネル材、間仕切り材、店装用ラック部材、衝立部材等の内装材、浴室ドア枠材、ドアパネル材、シャワーブース間仕切り材等のサニタリーの材料、外装材等として有用である。
【００３４】
【実施例】
以下、本発明を実施例、比較例に基づいて更に詳細に説明するが、これらは本発明を何ら制限するものではない。
なお、以下の記載において、「部」は「重量部」を表す。
【００３５】
実施例１〜２
表１に示すように、基材層（Ａ）、中間層（Ｂ）及び表面層（Ｃ）の各合成樹脂組成物を５層共押出成形機により同時に押出し、図１に示す如く、５層からなる両面装飾性発泡積層材を成形した。尚、表１は片面のみを示したが、他の片面も同一とした。
【００３６】
押出成形条件
基材層（Ａ）：６５ｍｍ一軸押出機（押出温度１８５℃）
中間層（Ｂ）：３０ｍｍ一軸押出機（押出温度２００℃）
表面層（Ｃ）：３０ｍｍ一軸押出機（押出温度２００℃）
ダイス      ：板形状（巾１００ｍｍ、厚み５ｍｍ）
【００３７】
【表１】
2004314470.tif 000003
【００３８】
実施例３〜４
表２に示すように、実施例３は基材層（Ａ）、第２中間層（Ｂ１）、中間層（Ｂ）及び表面層（Ｃ）の各合成樹脂組成物を７層共押出成形機により同時に押出し、図２に示す如く、７層からなる両面装飾性発泡積層材を成形した。
また、実施例４は上記実施例３から第２中間層（Ｂ１）を省略し、図１に示す如く５層からなる両面装飾性発泡積層材を成形した。
結果を表２に示すが、実施例３の両面装飾性発泡積層材は表面層（Ｃ）の凹凸もなく、深みがあり、中間層（Ｂ）の装飾性と第２中間層（Ｂ１）の装飾性とが重なりあり、極めて深みがあり、興趣に富んだ装飾性が発現されたのに対し、実施例１の積層材は表面層（Ｃ）に凹凸が見られ、装飾性は中間層（Ｂ）１層のみからなるため、実施例３に比べ、深み、興趣性がともに劣っていた。
【００３９】
押出成形条件
基材層（Ａ）      ：６５ｍｍ一軸押出機（押出温度１７５℃）
表面層（Ｃ）      ：２５ｍｍ一軸押出機（押出温度２００℃）
第２中間層（Ｂ１）：２５ｍｍ一軸押出機（押出温度２００℃）
中間層（Ｂ）      ：２５ｍｍ一軸押出機（押出温度２００℃）
【００４０】
【表２】
2004314470.tif 000004
【００４１】
実施例５〜６
各層の樹脂組成物を表３に示すように変更し、また、押出成形条件を下記の如く変更した以外は実施例３と同様にして、７層からなる両面装飾性発泡積層材を得た。
【００４２】
押出成形条件
基材層（Ａ）      ：６５ｍｍ一軸押出機（押出温度１７５℃）
第２中間層（Ｂ１）：２５ｍｍ一軸押出機（押出温度２００℃）
中間層（Ｂ）      ：３０ｍｍ一軸押出機（押出温度１８０℃）
表面層（Ｃ）      ：２５ｍｍ一軸押出機（押出温度２００℃）
【００４３】
結果を表３に示すが、実施例５の両面装飾性発泡積層材は、表面層（Ｃ）の凹凸もなく、中間層（Ｂ）の装飾性と第２中間層（Ｂ１）との装飾性とが重なりあい、極めて深みがあり、興趣に富んだ装飾性が実現されるとともに、第２中間層（Ｂ１）がポリスチレン系エラストマーからなるため、ポリスチレンからなる実施例６の積層材に比べて耐衝撃性が大巾に改善された。
【００４４】
【表３】
2004314470.tif 000005
【００４５】
実施例７〜８
各層の樹脂組成物を表４に示すように変更し、また、押出成形条件を、下記の如く変更した以外は実施例３と同様にして、７層からなる装飾性発泡積層材を得た。
【００４６】
押出成形条件
基材層（Ａ）      ：６５ｍｍ一軸押出機（押出温度１７５℃）
第２中間層（Ｂ１）：３０ｍｍ一軸押出機（押出温度２０５℃）
中間層（Ｂ）      ：２５ｍｍ一軸押出機（押出温度２００℃）
表面層（Ｃ）      ：２５ｍｍ一軸押出機（押出温度２００℃）
【００４７】
結果を表４に示すが、実施例７の両面装飾性発泡積層材は、表面層（Ｃ）の凹凸もなく、中間層（Ｂ）の装飾性と第２中間層（Ｂ１）との装飾性とが重なりあい、極めて深みがあり、興趣に富んだ装飾性が実現されるとともに、第２中間層（Ｂ１）がガラス繊維入りＡＢＳからなるため、ガラス繊維が入っていないＡＢＳからなる実施例８の積層材に比べて、曲げ弾性率、曲げ強さが大巾に改善された。
【００４８】
【表４】
2004314470.tif 000006
【００４９】
実施例９〜１２
各層の樹脂組成物を表５に示すように変更し、また押出成形条件を下記の如く変更した以外は実施例３又は４と同様にして、７層又は５層の装飾性発泡積層材を得た。
【００５０】
押出成形条件
基材層（Ａ）      ：６５ｍｍ一軸押出機（押出温度１７５℃）
第２中間層（Ｂ１）：２５ｍｍ一軸押出機（押出温度１８０℃）
中間層（Ｂ）      ：２５ｍｍ一軸押出機（押出温度２００℃）
表面層（Ｃ）      ：２５ｍｍ一軸押出機（押出温度２００℃）
【００５１】
結果を表５に示すが、実施例９〜１１の装飾性発泡積層材は、いずれも表面層（Ｃ）の凹凸もなく、中間層（Ｂ）の装飾性と第２中間層（Ｂ１）との装飾性とが重なりあい、極めて深みがあり、興趣に富んだ装飾性が実現されるとともに、第２中間層（Ｂ１）の着色剤により基材層（Ａ）の着色が隠蔽されるため、再生ＡＢＳ（雑色）を使用しても装飾性は何ら損なわれず所望の装飾性が実現された。従って、安価な再生樹脂が使用できる等、基材層樹脂の自由度が増加し、コストの低減が図れるのに対し、実施例１２の積層材は第２中間層（Ｂ１）が存在しないため基材層の色の影響を受け、所期の深みや興趣性に富む装飾性に劣っていた。
【００５２】
【表５】
2004314470.tif 000007
【００５３】
実施例１３〜１４
各層の樹脂組成物を表６に示すように変更し、また、押出成形条件を下記の如く変更した以外は実施例３又は４と同様にして、７層又は５層の装飾性発泡積層材を得た。
【００５４】
押出成形条件
基材層（Ａ）      ：６５ｍｍ一軸押出機（押出温度１８５℃）
第２中間層（Ｂ１）：２５ｍｍ一軸押出機（押出温度１８０℃）
中間層（Ｂ）      ：２５ｍｍ一軸押出機（押出温度２００℃）
表面層（Ｃ）      ：２５ｍｍ一軸押出機（押出温度２００℃）
【００５５】
結果を表６に示すが、実施例１３の装飾性発泡積層材は、表面層（Ｃ）の凹凸もなく、中間層（Ｂ）の装飾性と第２中間層（Ｂ１）との装飾性とが重なりあい、極めて深みがあり、興趣に富んだ装飾性が実現されるとともに、第２中間層（Ｂ１）のＡＢＳ樹脂が存在するため、表面層（Ｃ）（ＰＭＭＡ）、中間層（Ｂ）（ＰＭＭＡ）と基材層（Ａ）（ＰＥＴ）との接着が十分であったのに対し、実施例１４の積層材は装飾性の深みや興趣性に欠けるとともに、第２中間層（Ｂ１）のＡＢＳ樹脂が存在しないため、表面層（Ｃ）（ＰＭＭＡ）、中間層（Ｂ）（ＰＭＭＡ）と基材層（Ａ）（ＰＥＴ）との接着が不十分であった。
【００５６】
【表６】
2004314470.tif 000008
【００５７】
【発明の効果】
叙上のとおり、本発明の両面装飾性発泡積層材は、下記の如き数多くの特徴及び利点を有する。
【００５８】
（１）表裏両面が装飾性を有するため、両面に装飾性が要求される部材、例えば、ドア枠材、ドアパネル材、間仕切り材、店装用ラック材、衝立部材等の内装材、浴室ドア枠材、浴室ドアパネル材、シャワーブース間仕切り材等のサニタリー材等の内装材及び外装材として有用である。
【００５９】
（２）中間層（Ｂ）の他に第２中間層（Ｂ１）を設けることにより、両層の装飾性が重なりあって、一層深みがあり、興趣性に富む模様や造形等の装飾性が得られる。
【００６０】
（３）中間層（Ｂ）の他に第２中間層（Ｂ１）を設けることにより、第２中間層（Ｂ１）に、例えば、比較的粒径の大きい粉末を含有させても表面層（Ｃ）に凹凸が現れることがなく、従って、外観を損なうことなく、第２中間層（Ｂ１）と中間層（Ｂ）とが相作用して大小粒径の組み合わせによる、一層興趣に富む模様や造形が発現される。
【００６１】
（４）また、第２中間層（Ｂ１）に、耐衝撃性や剛性を高める強化充填剤を含有させることにより、これらの機械的強度を向上させることができ、装飾性発泡積層材の適用性が一層拡大される。
【００６２】
（５）また、第２中間層（Ｂ１）が存在することにより、該第２中間層（Ｂ１）の装飾性と中間層（Ｂ）の装飾性とにより基材層（Ａ）の色が隠蔽される。従って、基材層樹脂の選択の自由度が高められ、例えば、廃プラスチックを再生した樹脂や着色成形体からの安価な再生樹脂を用いることができ、コストダウンが図れるばかりでなく、省資源や環境保全にも奉仕する。
【００６３】
（６）更に、第２中間層（Ｂ１）の樹脂に、中間層（Ｂ）の樹脂と基材層（Ａ）の樹脂に対して接着性の良好なものを用いることにより、中間層（Ｂ）及び基材層（Ａ）の樹脂の選択の自由度が高められ、その結果、設計の自由度が高められる。
【図面の簡単な説明】
【図１】本発明の５層からなる両面装飾性発泡積層材を示す概略断面図である。
【図２】本発明の７層からなる両面装飾性発泡積層材を示す概略断面図である。
【符号の説明】
Ａ  基材層
Ｂ  中間層
Ｂ１  第２中間層
Ｃ  表面層
【図１】
2004314470.tif 000009
【図２】
2004314470.tif 000010